"-1.5以下のΔε値で負の誘電異方性を有する低分子量液晶成分と、重合性または重合された成分と、少なくとも450ダルトンの質量を有する粒子を含む成分Nとを含むLC媒体であって、粒子は1個以上の有機極性アンカー基を含有し、重合された成分は重合性成分を重合して得ることができるLC媒体。成分Nは、溶解された粒子、または、分散された粒子から成ることを特徴とする請求項1に記載のLC媒体。成分Nの粒子は、最大で3:1の辺長比dmax/dminを有することを特徴とする請求項1または2に記載のLC媒体。成分Nの粒子は、有機分子であることを特徴とする請求項1~3のいずれか1項に記載のLC媒体。成分Nの粒子は、有機/無機ハイブリッド粒子であることを特徴とする請求項1~3のいずれか1項に記載のLC媒体。成分Nは、シルセスキオキサン化合物から成ることを特徴とする請求項1~5のいずれか1項に記載のLC媒体。成分Nの粒子は、N、O、SおよびPから選択される少なくとも1個以上のヘテロ原子を含有する1個以上のアンカー基によって官能化されていることを特徴とする請求項1~6のいずれか1項に記載のLC媒体。成分Nは、以下のサブ式の基を含有するアンカー基によって官能化されていることを特徴とする請求項1~7のいずれか1項に記載のLC媒体。式中、それぞれの場合で独立に、nは、1、2または3を表し、X1は、基-NH2、-NHR1-NR12、-OR1または-OHを表し、X2は、-NH-、-NR1-、-O-または単結合を表し、R1は、ハロゲン化されているか無置換で、1~15個のC原子を有するアルキル基を表し、ただし加えて、この基における1個以上のCH2基は、それぞれ互いに独立に、O原子が互いに直接連結しないようにして、-C≡C-、-CH=CH-、-COO-、-OCO-、-CO-または-O-で置き換えられていてもよく、R2は、H、F、Cl、CN、-OH、-NH2、または、ハロゲン化されているか無置換で、1~15個のC原子を有するアルキル基を表し、ただし加えて、この基における1個以上のCH2基は、それぞれ互いに独立に、O原子が互いに直接連結しないようにして、-C≡C-、-CH=CH-、-COO-、-OCO-、-CO-、-O-、-NH-または-NR1-で置き換えられていてもよく、Spは、単結合、または、下で式IIにおいて定義される通り、Spaなどと定義されるスペーサー基、好ましくは、下で式IIにおいて定義される通りのスペーサー基Sp-Xを表し、該基は、Xを介して粒子に結合されており、ただし、Spは、非常に特には、単結合または1~12個のC原子を有するアルキレンを表す。成分Nの粒子は、それぞれ、正確に1個のアンカー基を有することを特徴とする請求項1~8のいずれか1項に記載のLC媒体。成分Nの粒子を、10重量未満の濃度で含むことを特徴とする請求項1~9のいずれか1項に記載のLC媒体。重合性成分は、式IIの化合物を含むことを特徴とする請求項1~10のいずれか1項に記載のLC媒体。式中、個々の基は以下の意味を有する:Pa、Pbは、それぞれ互いに独立に、重合性基を表し、Spa、Spbは、それぞれの出現において同一または異なって、スペーサー基を表し、s1、s2は、それぞれ互いに独立に、0または1を表し、A1、A2は、それぞれ互いに独立に、以下の群より選択される基を表し:aトランス-1,4-シクロヘキシレン、1,4-シクロヘキセニレンおよび4,4’-ビシクロヘキシレンから成る群ただし加えて、1個以上の隣接していないCH2基は-O-および/または-S-で置き換えられていてもよく、ただし加えて、1個以上のH原子はFで置き換えられていてもよい。、b1,4-フェニレンおよび1,3-フェニレンから成る群ただし加えて、1個または2個のCH基はNで置き換えられていてもよく、ただし加えて、1個以上のH原子はLで置き換えられていてもよい。、cテトラヒドロピラン-2,5-ジイル、1,3-ジオキサン-2,5-ジイル、テトラヒドロフラン-2,5-ジイル、シクロブタ-1,3-ジイル、ピペリジン-1,4-ジイル、チオフェン-2,5-ジイルおよびセレノフェン-2,5-ジイルから成る群また、それぞれの基はLにより一置換または多置換されていてもよい。、d飽和、部分的に不飽和または完全に不飽和で、置換されていてもよく、5~20個の環C原子を有する多環式基加えて、1個以上の該基は、ヘテロ原子で置き換えられていてもよい。から成る群であって、好ましくは、ビシクロ[1.1.1]ペンタン-1,3-ジイル、ビシクロ[2.2.2]オクタン-1,4-ジイル、スピロ[3.3]ヘプタン-2,6-ジイル、からなる群ただし加えて、これらの基における1個以上のH原子はLで置き換えられていてもよく、および/または、1個以上の二重結合は単結合で置き換えられていてもよく、および/または、1個以上のCH基はNで置き換えられていてもよい。より選択され、nは、0、1、2または3を表し、Z1は、それぞれの場合で互いに独立に、-CO-O-、-O-CO-、-CH2O-、-OCH2-、-CF2O-、-OCF2-または-CH2n-式中、nは、2、3または4である。、-O-、-CO-、-CRyRz-、-CH2CF2-、-CF2CF2-または単結合を表し、Lは、それぞれの出現において同一または異なって、F、Cl、CN、SCN、SF5、または、直鎖状または分岐状で、それぞれの場合でフッ素化されていてもよく、1~12個のC原子を有するアルキル、アルコキシ、アルキルカルボニル、アルコキシカルボニル、アルキルカルボニルオキシまたはアルコキシカルボニルオキシを表し、R0、R00は、それぞれ互いに独立に、H、F、または、直鎖状または分岐状で1~12個のC原子を有するアルキルを表し、ただし加えて、1個以上のH原子はFで置き換えられていても良く、Mは、-O-、-S-、-CH2-、-CHY1-または-CY1Y2-を表し、およびY1およびY2は、それぞれ互いに独立に、R0に対して上で示される意味の1つを有するか、または、ClまたはCNを表す。成分Nは、1個以上の重合性基を含有する粒子を含むことを特徴とする請求項1~11のいずれか1項に記載のLC媒体。2枚の基板および2個の電極ただし、少なくとも一方の基板は光に対して透明であり、少なくとも一方の基板は1個または2個の電極を有する。と、基板間に配置された請求項1~12のいずれか1項に記載のLC媒体の層ただし、重合された成分は、1種類以上の重合性化合物を、LCセルの基板間においてLC媒体中で重合することで得ることができ、ただし、成分Nは、LC媒体の基板表面に対するホメオトロピック配向を生じさせるのに適している。とを有するLCセルを含むLCディスプレイ。基板は、配向層を有していないことを特徴とする請求項13に記載のLCディスプレイ。LCセルの反対側に配置された電極を有するVAディスプレイであることを特徴とする請求項13または14に記載のLCディスプレイ。2枚の基板および2個の電極ただし、少なくとも一方の基板は光に対して透明であり、少なくとも一方の基板は1個または2個の電極を有する。を有するLCセルを含むLCディスプレイを製造する方法であって、低分子量液晶成分と、重合性成分と、請求項1~12のいずれか1項に記載の成分N該成分は、LC媒体の基板表面に対するホメオトロピック垂直配向を生じさせるのに適している。とを含むLC媒体を、セルに充填する工程と、任意にセルに電圧を印加するか、または、電界の作用下において、重合性成分を重合する工程とを含む方法。従って、ポリイミド層を有さないディスプレイの適用を達成するための既存の方策は、依然として、完全に満足できるものではない。本発明は、-1.5以下のΔε値で負の誘電異方性を有する低分子量液晶成分と、重合されたかまたは重合性の成分と、少なくとも450ダルトンの質量を有する粒子を含む成分Nとを含むLC媒体であって、粒子は1個以上の有機極性アンカー基を含有し、重合された成分は重合性成分を重合して得ることができるLC媒体に関する。本発明は、更に、2枚の基板および2個の電極ただし、少なくとも一方の基板は光に対して透明であり、少なくとも一方の基板は1個または2個の電極を有する。と、基板間に配置された液晶媒体LC媒体:liquid-crystalmediumの層LC媒体は、-1.5以下のΔε値で負の誘電異方性を有する低分子量液晶成分と、重合されたかまたは重合性の成分と、上および下で定義される通りの成分Nとを含み、成分Nは、LC媒体の基板表面に対するホメオトロピック垂直配向を生じさせるのに適しており、ただし、重合された成分は、任意にセルの電極に電圧を印加して、1種類以上の重合性化合物を、LCセルの基板間においてLC媒体中で重合することで得ることができる。とを有する液晶セルLCセル:liquid-crystalcellを含む液晶ディスプレイLCディスプレイ:liquid-crystaldisplayに関する。本発明は、更に、2枚の基板および2個の電極ただし、少なくとも一方の基板は光に対して透明であり、少なくとも一方の基板は1個または2個の電極を有する。を有するLCセルを含み、好ましくは、PSA-VAタイプの、LCディスプレイを製造する方法であって、上および下または特許請求の範囲に記載される通りで、重合性成分および成分N成分Nは、LC媒体の基板表面に対するホメオトロピック垂直配向を生じさせるのに適している。とを含むLC媒体を含むLC媒体を、セルに充填する工程と、任意にセルの電極に電圧を印加するか、または、電界の作用下において、重合性成分を重合する工程とを含む方法に関する。成分Nは、液晶中に溶解または分散される。成分Nによって、液晶の基板表面に対するホメオトロピック配向が生じる。成分Nは少なくとも450ダルトンの質量を有する粒子を含み、ただし、粒子は、好ましくは、50重量以上、75重量以上、90重量以上の割合で、1個以上の有機極性アンカー基を含有し;成分Nは、特に好ましくは、その様な粒子から、全体が成る。粒子の質量は、好ましくは、600ダルトン以上、および、2000ダルトン以下である。成分Nは化学的に不活性で、耐経年性で、好ましくは、LC媒体と接触した際に相溶性があり、溶解性または分散性であるために、親油性でなければならない。成分Nの適切な粒子は、例えば、極性アンカー基を含有するシルセスキオキサン化合物これは、化学化合物とも、また、約1~5nmの粒径を有するナノ粒子とも、両者と見なすことができる。である。あるいは、また、本明細書においては、分子的に定義される構造を有し、極性有機アンカー基を含有する他の大きな構造部分も粒子として使用できる。その様な構造部分の例は、例えば、官能化されたフラーレン、シルセスキオキサンの改変体、テトラ置換メタン誘導体、および、上で定義される通りの質量を有する他の3次元的分子構造である。粒子は、基本的に、有機分子または有機/無機ハイブリッド粒子でよい。無機部分は分子的に定義される構造例えば、PSSを有してよく、または、比較的、低次な原子凝集体クラスター、金属ナノ粒子、ナノ結晶などでよい。成分Nの粒子は、1nmに等しいか、それより大きい直径、好ましくは、1~5nmの直径を有する。成分Nの粒子は、最大で3:1、好ましくは、2:1の辺長比dmax/dminを有することが好ましい。本明細書において、dmaxは非球形粒子の最大長寸法を表し、dminは最小長寸法を表す。棒状粒子の場合、dmaxは長さを表し、dminは幅または最も小さい直径を表す。フレーク形状粒子の場合、dmaxは直径を表し、dminは厚みを表す。最大長寸法は、好ましくは、1nm以上、好ましくは、1~5nmでなければならない。構造を完全に記述できない粒子については、粒子が近似的に球形であると仮定して、平均直径を使用する。この場合、最大長寸法に代えて、平均直径を使用しなければならない。統計的粒径分布も同様である。標準的な結合角、結合長および関与する原子のファンデルワールス半径を仮定し、分子構造の単純なモデルまたは計算を用いて、分子構造の粒径比を推定できる。他のナノ粒子物質の粒径および形状は、溶液中における散乱法または透過電子顕微鏡法TEM:transmissionelectronmicroscopyによって決定できる。成分Nの粒子は、好ましくは、10重量未満、特に好ましくは、8重量以下、非常に特には、5重量以下の濃度で用いられる。粒子は、好ましくは、少なくとも0.1重量、好ましくは、少なくとも0.2重量の濃度で用いられる。0.1~0.5重量の成分Nを使用すると、結果として、一般的に既に、通常のセル厚3~4μmにおいて、LC層は完全なホメオトロピック配向となる。成分Nのアンカー基は、好ましくは、ガラスまたは金属酸化物を含む基板表面と非共有的に相互作用する基から成る。適切な基は、N、O、SおよびPから選択される原子を含有する基を含み、同時に、十分に安定な極性基である。アンカー基は、好ましくは、これらのヘテロ原子を1個以上、好ましくは、2個以上含有する。アンカー基は、特に好ましくは、N、Oより選択されるヘテロ原子と、ヘテロ原子間および1個以上のヘテロ原子と粒子の残りの部分アンカー基を有していない粒子との間の共有結合的連結構造とを含有する少なくとも2個の構造的要素から成る。これらの共有結合構造は、鎖状または環状脂肪族基および/または芳香族環、好ましくは、飽和炭化水素鎖および/または脂肪族環から成る。脂肪族環としては、例えば、シクロヘキサンおよびシクロペンタンが挙げられる。芳香族環としては、好ましくは、ベンゼン、例えば、1,4-、1,3-または1,2-フェニレンが挙げられる。炭化水素構造に加え、適切なアンカー基は、ヘテロ原子として、NおよびO、例えば、-NH2、-NH-第2級アミン、tert-N第3級アミン、=N-、-OH、-SH、-CN、-CO-、-O-、-S-などの構造的要素、および、好ましくは、2個以上の組み合わせを含有する。加えて、LCディスプレイに適合性があり、LC媒体と相溶性の基が好ましい。それらからは、一般に、-COOH、-SO2OH、-POOH2などの酸性基、および、イオン基が除外される。好ましい成分Nは、成分Nの化合物または粒子が、少なくとも1個、2個またはそれより多い第1級または第2級アミン官能基tert-N、-NH-、-NH2、エーテル基-O-またはヒドロキシル基-OHを含有するアンカーによって官能化されていることで特徴付けられる。好ましくは、これらの官能基が1個のアンカー基中に2個以上ある。本明細書においては、2個のヘテロ官能基が、互いに関して、それらが、2座または多座キレート配位子の態様で、結合している相手の原子と相互作用できるように配置されていることが好ましい。単純な例示の場合、アミノ官能基のタイプおよび位置は、エチレンジアミン-NH-CH2CH2-NH2のそれに対応する。好ましい実施形態において、成分Nの粒子は、下の一般式を有する。式中、Aは、極性アンカー基を表し、およびOは、アンカー基を有さない残りの粒子を表す。残りの粒子Oは、本質的に粒子の粒径を、一般的に質量の主な割合を決定する。アンカー基Aは、好ましくは、下式の基を表す。式中、Spは、単結合、または、下で式IIにおいて定義される通りのSpaなどのスペーサー基、好ましくは、下で式IIにおいて定義される通りのスペーサー基Sp-Xを表し、該基は、基Xを介して粒子に結合されており、ただし、Spは、非常に特には、単結合または1~12個のC原子を有するアルキレンを表し、X1は、基-NH2、-NHR1、-NR12、-CN、-OR1または-OH、-COOH、または、下式の基を表し、R0は、H、または、1~12個のC原子を有するアルキルを表し、X2は、それぞれの場合で独立に、-NH-、-NR1-、-O-または単結合を表し、Z2は、それぞれの場合で独立に、1~15個のC原子を有するアルキレン基、5個または6個のC原子を有する炭素環式環例えば、置換されていてもよいベンゼン、シキロヘキサン、または、1個以上の環とアルキレン基との組み合わせを表し、それぞれの基において、1個以上の水素原子は、-OH、OR1、-NH2、-NHR1-、-NR12またはハロゲン好ましくは、F、Clで置き換えられていてもよく、R1は、それぞれの場合で独立に、ハロゲン化されているか無置換で、1~15個のC原子を有するアルキル基を表し、ただし加えて、この基における1個以上のCH2基は、それぞれ互いに独立に、O原子が互いに直接連結しないようにして、-C≡C-、-CH=CH-、-COO-、-OCO-、-CO-または-O-で置き換えられていてもよく、およびただし、基R1は、互いに連結されて、環系を形成していてもよく、kは、0~3を表す。特には、アンカー基は、この基から成り、Aを表す。成分Nのアンカー基は、特に好ましくは、サブ式A2のN/Oヘテロ原子含有基を含有する。式中、Sp、X1、X2、R1およびR2は、式A1に対して上で定義される通りであり、およびnは、1、2または3を表す。特には、アンカー基は、この基から成り、Aを表す。特に好ましい窒素含有アンカー基Aは、-NH2、-NH-CH2n3H、-CH2n-NH2、-CH2n-NH-CH2n3H、-NH-CH2n-NH2、-NH-CH2n-NH-CH2n3H、-CH2n1-NH-CH2n2-NH2、-CH2n1-NH-CH2n2-NH-CH2n3H、-O-CH2n-NH2、-CH2n1-O-CH2n-NH2、-CH2n1-NH-CH2n2-OH、-O-CH2n1-NH-CH2n2-NH2、-O-CH2n1-NH-CH2n2-OH、-CH2n1-NH-CH2n2-NH-CH2n3Hから選択され、式中、n、n1、n2およびn3は、独立して、1、2、3、4、5、6、7、8、9、10、11または12、特に、1、2、3または4を表す。複数のヘテロ原子N、Oを含有する基は、アンカー基として、特に強度を有する。それらは、より低い濃度において用いることができる。特に好ましい窒素を含有しないアンカー基Aは、-OH、-CH2n-OH、-O-CH2n-OH、-[O-CH2n1-]n2-OH、-COOH、-CH2n-COOH、-O-CH2n-COOHまたは-[O-CH2n1-]n2-COOHから選択され、式中、n、n1およびn2は、独立して、1、2、3、4、5、6、7、8、9、10、11または12、特に、1、2、3または4を表す。これらは、液晶媒体と、非常に高度に相溶性である。使用される粒子は、互いに同一でもよく、または、異なっていてもよい。それらは、分子構造について、または、ナノ粒子の統計的質量分布について、または、同位体分布についてのいずれかに関して異なっていてよい。一般に、粒子は、正確に1個のアンカー基を有する。しかしながら、複数のアンカー基を有するものも、除外されない。引き続く重合または事前の重合によって共に連結された粒子の場合、複数のアンカー基を有する、より高次の粒子となる。このタイプの例は、それぞれのPSS単位上のアンカー基によって官能化された多面体シルセスキオキサンのダイマーまたはオリゴマーである。角において結合される有機基を介して、複数のPSS核を組み合わせる。また、PSS核を開裂して、アンカーとして、それ自体で複数のOH基を有することもできる下のPSS-7参照。成分Nの好ましい粒子は1個の極性アンカー基を有するが、炭化水素基によって、好ましくは、多官能化された脂肪族基によって、粒子の表面上において不動態化されている。シルセスキオキサンである好ましい粒子は、一般構造PSS-0を有する。式中、Aは、上および下に記載される通りのアンカー基を表し、およびR4は、それぞれの場合で独立に、ハロゲン化されていてもよい炭化水素基、好ましくは、官能化されていないかハロゲン化されている脂肪族基、芳香族基特に、ベンゼン基、または、それらの組み合わせ、特に好ましくは、それぞれ15個までのC原子を有するアルキル基またはアルケニル基を表し、該基は、フェニルおよび/またはハロゲンによって、一置換または多置換されていてもよい。成分Nとして特に好ましい粒子は、以下の例示化合物好ましい置換基が例示されている。より選択される。本発明の更に好ましい実施形態において、使用される成分Nは、極性アンカーに加えて、更なる官能化として1個以上の重合性基下のPaまたはPbに対応する。を含有する粒子である。好ましい重合性基は、アクリレート、メタクリレート、フルオロアクリレート、オキセタン、ビニルオキシまたはエポキシド基などの基、特に好ましくは、アクリレートおよびメタクリレートである。成分Nを重合に介在させることによって、ナノ粒子が永続的に固定化され、それによって、ナノ粒子は、それらの機能を保持する。本発明によるLCディスプレイの利点は、従来のポリイミド配向層なしで、ディスプレイが所望のホメオトロピック配向を達成することである。また、ポリマー安定化のために、この配向は昇温しても保持される。よって、電気光学的スイッチングの向上された温度安定性が達成される。本発明によるディスプレイは、向上された応答時間、および、より良好なコントラスト比プレチルト角およびコントラストの温度依存性によって、際立っている。同時に、重合された成分はパッシベーション層として機能でき、このため、ディスプレイの信頼性が向上する。少量の成分Nは、事実上、LC媒体の特性に影響を与えず、LCディスプレイにおいて、広範囲の液晶成分の使用が可能となる。従って、本発明によるLCディスプレイは、好ましくは、LCセルの表面上に、ホメオトロピック配向のための配向層を有さない。本発明によるLCディスプレイは、負の誘電異方性Δε<-1.5を有するLC媒体を使用する。一般に、ディスプレイは、LCセルの反対側に配置される電極を有するVAディスプレイである。LCディスプレイは偏光子1枚または多数枚を有する従来の態様で提供され、偏光子はLC媒体のスイッチング動作を可視化する。LCセルの重合された成分ポリマーは、重合性成分モノマーを重合して得ることができる。一般に、LC媒体中にモノマーを最初に溶解し、LC媒体のホメオトロピック配向または高いチルト角を設定後に、LCセル内で重合する。所望の配向を支持するために、LCセルに電圧を印加できる。最も単純な場合、その様な電圧は不必要であり、媒体の性質およびセルの構造のみによって、所望の配向が生じる。LC媒体の適切なモノマー重合性成分は、PSA-VAディスプレイ用に使用される先行技術からのものであり、特に、下で述べる式IIおよび/または式M1~M22の重合性化合物である。PSAディスプレイにおいて使用するための本発明によるLC媒体は、好ましくは、5重量未満、特に好ましくは、1重量未満、非常に特に好ましくは、0.5重量未満の重合性化合物、特に、下で述べる式の重合性化合物を含む。適切な効果を達成するためには、好ましくは、0.2重量以上を用いる。最適な量は、層厚に依存する。LC媒体の重合性成分の適切なモノマーは、以下の式IIによって記載される。式中、個々の基は以下の意味を有する:Pa、Pbは、それぞれ互いに独立に、重合性基を表し、Spa、Spbは、それぞれの出現において同一または異なって、スペーサー基を表し、s1、s2は、それぞれ互いに独立に、0または1を表し、A1、A2は、それぞれ互いに独立に、以下の群より選択される基を表し:aトランス-1,4-シクロヘキシレン、1,4-シクロヘキセニレンおよび4,4’-ビシクロヘキシレンから成る群ただし加えて、1個以上の隣接していないCH2基は-O-および/または-S-で置き換えられていてもよく、ただし加えて、1個以上のH原子はFで置き換えられていてもよい。、b1,4-フェニレンおよび1,3-フェニレンから成る群ただし加えて、1個または2個のCH基はNで置き換えられていてもよく、ただし加えて、1個以上のH原子はLで置き換えられていてもよい。、cテトラヒドロピラン-2,5-ジイル、1,3-ジオキサン-2,5-ジイル、テトラヒドロフラン-2,5-ジイル、シクロブタ-1,3-ジイル、ピペリジン-1,4-ジイル、チオフェン-2,5-ジイルおよびセレノフェン-2,5-ジイルから成る群また、それぞれの基はLにより一置換または多置換されていてもよい。、d飽和、部分的に不飽和または完全に不飽和で、置換されていてもよく、5~20個の環C原子を有する多環式基加えて、1個以上の該基は、ヘテロ原子で置き換えられていてもよい。から成る群であって、好ましくは、ビシクロ[1.1.1]ペンタン-1,3-ジイル、ビシクロ[2.2.2]オクタン-1,4-ジイル、スピロ[3.3]ヘプタン-2,6-ジイル、からなる群ただし加えて、これらの基における1個以上のH原子はLで置き換えられていてもよく、および/または、1個以上の二重結合は単結合で置き換えられていてもよく、および/または、1個以上のCH基はNで置き換えられていてもよい。より選択され、nは、0、1、2または3を表し、Z1は、それぞれの場合で互いに独立に、-CO-O-、-O-CO-、-CH2O-、-OCH2-、-CF2O-、-OCF2-または-CH2n-式中、nは、2、3または4である。、-O-、-CO-、-CRyRz-、-CH2CF2-、-CF2CF2-または単結合を表し、Lは、それぞれの出現において同一または異なって、F、Cl、CN、SCN、SF5、または、直鎖状または分岐状で、それぞれの場合でフッ素化されていてもよく、1~12個のC原子を有するアルキル、アルコキシ、アルキルカルボニル、アルコキシカルボニル、アルキルカルボニルオキシまたはアルコキシカルボニルオキシを表し、R0、R00は、それぞれ互いに独立に、H、F、または、直鎖状または分岐状で1~12個のC原子を有するアルキルを表し、ただし加えて、1個以上のH原子はFで置き換えられていても良く、Mは、-O-、-S-、-CH2-、-CHY1-または-CY1Y2-を表し、およびY1およびY2は、それぞれ互いに独立に、R0に対して上で示される意味の1つを有するか、または、ClまたはCN、および好ましくは、H、F、Cl、CN、OCF3またはCF3を表し、W1、W2は、それぞれ互いに独立に、-CH2CH2-、-CH=CH-、-CH2-O-、-O-CH2-、-CRcRd-または-O-を表し、RcおよびRdは、それぞれ互いに独立に、Hまたは1~6個のC原子を有するアルキル、好ましくは、H、メチルまたはエチルを表す。重合性基Pa、bは、例えば、フリーラジカルまたはイオン連鎖重合、重付加または重縮合などの重合反応、または、高分子類似反応、例えば、主鎖上への付加または縮合に適切な基である。連鎖重合のための基、特に、C=C二重結合または-C≡C-三重結合を含有するもの、および、例えば、オキセタンまたはエポキシド基などの開環重合に適切な基が特に好ましい。好ましい基Pa、bは、CH2=CW1-CO-O-、CH2=CW1-CO-、CH2=CW2-Ok3-、CW1=CH-CO-Ok3-、CW1=CH-CO-NH-、CH2=CW1-CO-NH-、CH3-CH=CH-O-、CH2=CH2CH-OCO-、CH2=CH-CH22CH-OCO-、CH2=CH2CH-O-、CH2=CH-CH22N-、CH2=CH-CH22N-CO-、HO-CW2W3-、HS-CW2W3-、HW2N-、HO-CW2W3-NH-、CH2=CW1-CO-NH-、CH2=CH-COOk1-Phe-Ok2-、CH2=CH-COk1-Phe-Ok2-、Phe-CH=CH-、HOOC-、OCN-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは、上に定義される通りでP-Sp-以外の1個以上の基Lで置換されていてもよい1,4-フェニレンを表し、k1、k2およびk3は、それぞれ互いに独立に、0または1を表し、k3は、好ましくは、1を表し、k4は1~10の整数を表す。特に好ましい基Pa、bは、CH2=CW1-CO-O-、CH2=CW1-CO-、CH2=CW2-O-、CW1=CH-CO-Ok3-、CW1=CH-CO-NH-、CH2=CW1-CO-NH-、CH2=CH2CH-OCO-、CH2=CH-CH22CH-OCO-、CH2=CH2CH-O-、CH2=CH-CH22N-、CH2=CH-CH22N-CO-、CH2=CW1-CO-NH-、CH2=CH-COOk1-Phe-Ok2-、CH2=CH-COk1-Phe-Ok2-、Phe-CH=CH-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは1,4-フェニレンを表し、k1、k2およびk3は、それぞれ互いに独立に、0または1を表し、k3は、好ましくは、1を表し、k4は1~10の整数を表す。非常に特に好ましい基Pa、bは、CH2=CW1-CO-O-、特には、CH2=CH-CO-O-、CH2=CCH3-CO-O-およびCH2=CF-CO-O-、更には、CH2=CH-O-、CH2=CH2CH-O-CO-、CH2=CH2CH-O-、から成る群より選択される。従って、非常に特に好ましい基Pa、bは、アクリレート、メタクリレート、フルオロアクリレート、更に、ビニルオキシ、クロロアクリレート、オキセタンおよびエポキシド基から成る群、これらの中でも、好ましくは、アクリレートまたはメタクリレート基より選択される。好ましいスペーサー基Spa、bは、基Pa/b-Spa/b-が式Pa/b-Sp-X-と一致するように式Sp-Xより選択され、ただし、Spは、1~20個、好ましくは1~12個のC原子を有するアルキレンを表し、該基は、F、Cl、Br、IまたはCNで一置換または多置換されていてもよく、ただし加えて、1個以上の隣接していないCH2基は、それぞれ互いに独立に、Oおよび/またはS原子が互いに直接連結しないようにして、-O-、-S-、-NH-、-NR0-、-SiR00R000-、-CO-、-CO-O-、-O-CO-、-O-CO-O-、-S-CO-、-CO-S-、-NR00-CO-O-、-O-CO-NR00-、-NR00-CO-NR00-、-CH=CH-または-C≡C-で置き換えられていてもよく、Xは、-O-、-S-、-CO-、-CO-O-、-O-CO-、-O-CO-O-、-CO-NR00-、-NR00-CO-、-NR00-CO-NR00-、-OCH2-、-CH2O-、-SCH2-、-CH2S-、-CF2O-、-OCF2-、-CF2S-、-SCF2-、-CF2CH2-、-CH2CF2-、-CF2CF2-、-CH=N-、-N=CH-、-N=N-、-CH=CR0-、-CY2=CY3-、-C≡C-、-CH=CH-CO-O-、-O-CO-CH=CH-または単結合を表し、R00およびR000は、それぞれ互いに独立に、Hまたは1~12個のC原子を有するアルキルを表し、およびY2およびY3は、それぞれ互いに独立に、H、F、ClまたはCNを表す。X’は、好ましくは、-O-、-S-、-CO-、-COO-、-OCO-、-O-COO-、-CO-NR0-、-NR0-CO-、-NR0-CO-NR0-または単結合である。典型的なスペーサー基Spは、例えば、-CH2p1-、-CH2CH2Oq1-CH2CH2-、-CH2CH2-S-CH2CH2-、-CH2CH2-NH-CH2CH2-または-SiR00R000-Op1-であり、式中、p1は1~12の整数、q1は1~3の整数、および、R00およびR000は上で示される意味を有する。特に好ましい基-Sp-X-は、-CH2p1-、-CH2p1-O-、-CH2p1-O-CO-、-CH2p1-O-CO-O-であり、式中、p1およびq1は上で示される意味を有する。特に好ましい基Spは、例えば、それぞれの場合で直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。特に好ましいモノマーは、以下である。式中、個々の基は以下の意味を有する:P1およびP2は、、それぞれ互いに独立に、式IIにおいて定義される通りの重合性基、好ましくは、アクリレート、メタクリレート、フルオロアクリレート、オキセタン、ビニルオキシまたはエポキシド基を表し、Sp1およびSp2は、それぞれ互いに独立に、単結合、または、好ましくは、上および下でSpaに示される意味の1つを有するスペーサー基を表し、特に好ましくは、-CH2p1-、-CH2p1-O-、-CH2p1-CO-O-または-CH2p1-O-CO-O-式中、p1は、1~12の整数である。を表し、ただし、最後に述べた基において隣接する環への連結はO原子を介しており、ただし加えて、存在する基P1-Sp1-およびP2-Sp2-の少なくとも一方がRaaを表さないことを条件として、1つ以上の基P1-Sp1-およびP2-Sp2-はRaaを表してもよく、Raaは、H、F、Cl、CN、または、直鎖状または分岐状で1~25個のC原子を有するアルキルただし加えて、1個以上の隣接していないCH2基は、それぞれ互いに独立に、Oおよび/またはS原子が互いに直接連結しないようにして、CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、直鎖状または分岐状で、一フッ素化または多フッ素化されていてもよく、1~12個のC原子を有するアルキル、アルコキシ、アルケニル、アルキニル、アルキルカルボニル、アルコキシカルボニルまたはアルキルカルボニルオキシただし、アルケニルおよびアルキニル基は少なくとも2個のC原子を有し、分岐状の基は少なくとも3個のC原子を有する。を表し、R0、R00は、それぞれ互いに独立に、H、または、1~12個のC原子を有するアルキルを表し、RyおよびRzは、それぞれ互いに独立に、H、F、CH3またはCF3を表し、Z1は、-O-、-CO-、-CRyRz-または-CF2CF2-を表し、Z2およびZ3は、それぞれ互いに独立に、-CO-O-、-O-CO-、-CH2O-、-OCH2-、-CF2O-、-OCF2-または-CH2n-を表し、ただし、nは、2、3または4であり、Lは、それぞれの出現において同一または異なって、F、Cl、CN、SCN、SF5、または、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表し、およびxは、0または1を表す。LC媒体または重合性成分は、好ましくは、式M1~M21の群より、特に好ましくは、式M2~M9の群より、非常に特に好ましくは、M2、M16、M17およびM18の群より選択される1種類以上の化合物を含む。LC媒体または重合性成分は、好ましくは、Z2およびZ3が-COO-または-OCO-を表す式M10の化合物を含まない。PSAディスプレイを製造するために、任意に電圧を印加して、LCディスプレイの基板間でLC媒体中において、その場での重合により、重合性化合物を重合または重合性化合物が2個以上の重合性基を含有しているのであれば架橋する。重合は一段階で行える。また、プレチルト角を生成するために第1工程において電圧を印加して最初に重合を行い、引き続いて、第1工程において完全には反応しなかった化合物を重合または架橋するために、第2の重合工程において電圧を印加せずに重合最終硬化を行うことも可能である。適切で好ましい重合方法は、例えば、熱または光重合で、好ましくは光重合であり、特にはUV光重合である。また、本明細書においては、1種類以上の開始剤を加えることもできる。重合のために適切な条件および開始剤の適切なタイプおよび量は当業者に既知であり、文献に記載されている。例えば、商業的に入手可能な光重合開始剤Irgacure651登録商標、Irgacure184登録商標、Irgacure907登録商標、Irgacure369登録商標またはDarocure1173登録商標Ciba社がフリーラジカル重合に適する。開始剤を用いる場合、開始剤の割合は、好ましくは0.001~5重量、特に好ましくは0.001~1重量である。また、本発明による重合性化合物は、開始剤のない重合にも適しており、このことは、例えば、材料費がより低く、開始剤またはそれの分解生成物の残存し得る量によるLC媒体の不純物が特により少ないなどの特筆すべき利点を伴う。よって、また、開始剤を添加することなく、重合を行うこともできる。よって、好ましい実施形態において、LC媒体は重合開始剤を含まない。また、例えば、保存または輸送中におけるRMの望ましくない自発的な重合を防止するために、重合性成分またはLC媒体は1種類以上の安定剤も含んでよい。安定剤の適切なタイプおよび量は当業者に既知であり、文献に記載されている。例えば、Irganox登録商標1076などのIrganox登録商標シリーズCiba社から商業的に入手可能な安定剤が、例えば、特に適切である。安定剤を用いる場合、RMまたは重合性成分の総量に基づく安定剤の割合は、好ましくは10~10,000ppm、特に好ましくは50~500ppmである。上記の重合性化合物および成分Nに加え、本発明によるLCディスプレイにおける使用のためのLC媒体は、1種類以上、好ましくは、2種類以上の低分子量即ち、モノマー性または重合していない化合物を含むLC混合物ホスト混合物を含む。重合していない化合物は、重合性化合物の重合のために使用される条件下における重合反応に対して安定または非反応性である。原理的には、適切なホスト混合物は、従来のVAディスプレイにおける使用に適する任意の誘電的に負なLC混合物である。適切なLC混合物は当業者に既知であり、文献に記載されている。VAディスプレイのためのLC媒体は、欧州特許出願公開第1378557号公報に記載されている。本発明による液晶媒体の好ましい実施形態を下に示す。a式IIIA、IIIBおよびIIICの化合物群より選択される1種類以上の化合物を追加的に含むLC媒体:式中、R2A、R2BおよびR2Cは、それぞれ互いに独立に、H、15個までのC原子を有するアルキル基を表し、該基は無置換であるか、CNまたはCF3で一置換されているか、または、ハロゲンで少なくとも一置換されており、ただし加えて、これらの基における1個以上のCH2基は、O原子が互いに直接連結しないようにして、-O-、-S-、-C≡C-、-CF2O-、-OCF2-、-OC-O-または-O-CO-で置き換えられていてもよく、L1~4は、それぞれ互いに独立に、F、Cl、CF3またはCHF2を表し、Z2およびZ2’は、それぞれ互いに独立に、単結合、-CH2CH2-、-CH=CH-、-CF2O-、-OCF2-、-CH2O-、-OCH2-、-COO-、-OCO-、-C2F4-、-CF=CF-、-CH=CHCH2O-を表し、pは、1または2を表し、qは、0または1を表し、およびvは、1~6を表す。式IIIAおよびIIIBの化合物において、Z2は同一または異なる意味を有してよい。式IIIBの化合物において、Z2およびZ2’は同一または異なる意味を有してよい。式IIIA、IIIBおよびIIICの化合物において、R2A、R2BおよびR2Cは、それぞれ好ましくは、1~6個のC原子を有するアルキル、特に、CH3、C2H5、n-C3H7、n-C4H9、n-C5H11を表す。式IIIAおよびIIIBの化合物において、L1、L2、L3およびL4は、好ましくは、L1=L2=FおよびL3=L4=F、更に、L1=FおよびL2=Cl、L1=ClおよびL2=F、L3=FおよびL4=Cl、L3=ClおよびL4=Fを表す。式IIIAおよびIIIBにおいて、Z2およびZ2’は、好ましくは、それぞれ互いに独立に、単結合、更に、-C2H4-架橋を表す。式IIIBにおいてZ2が-C2H4-の場合、Z2’は、好ましくは、単結合であり、Z2’が-C2H4-の場合、Z2は、好ましくは、単結合である。式IIIAおよびIIIBの化合物において、OCvH2v1は、好ましくは、OCvH2v1、更に、CVH2v1を表す。式IIICの化合物において、OCvH2v1は、好ましくは、CVH2v1を表す。式IIICの化合物において、L3およびL4は、それぞれ好ましくは、Fを表す。式IIIA、IIIBおよびIIICの好ましい化合物を下に示す:式中、alkylおよびalkylは、それぞれ互いに独立に、1~6個のC原子を有する直鎖状のアルキル基を表す。本発明による特に好ましい混合物は、式IIIA-2、IIIA-8、IIIA-14、IIIA-29、IIIA-35、IIIB-2、IIIB-11、IIIB-16およびIIIC-1の1種類以上の化合物を含む。混合物全体における式IIIAおよび/またはIIIBの化合物の割合は、好ましくは、少なくとも20重量である。本発明による特に好ましい媒体は、少なくとも1種類の式IIIC-1の化合物を、好ましくは、3重量より多く、特に、5重量より多く、特に好ましくは、5~25重量の量で含む。式中、alkylおよびalkylは上で示される意味を有する。b以下の式の1種類以上の化合物を追加的に含むLC媒体:式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは、単結合を表す。式ZKの化合物は、好ましくは、以下のサブ式から成る群より選択される:式中、alkylおよびalkylは、それぞれ互いに独立に、1~6個のC原子を有する直鎖状のアルキル基を表し、alkenylおよびalkenylは、2~6個のC原子を有する直鎖状のアルケニル基を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。c以下の式の1種類以上の化合物を追加的に含むLC媒体:式中、個々の基は、それぞれの出現において同一または異なって、以下の意味を有する:R5およびR6は、それぞれ互いに独立に、上でR3/4に示される意味の1つを有し、eは、1または2を表す。式DKの化合物は、好ましくは、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。d以下の式の1種類以上の化合物を追加的に含むLC媒体:式中、個々の基は以下の意味を有する:fは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CF=CF-、-CO-、-OCO-または-COO-で置き換えられていてもよく、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは単結合を表し、L1およびL2は、それぞれ互いに独立に、F、Cl、OCF3、CF3、CH3、CH2F、CHF2を表す。好ましくは、基L1およびL2の両方がFを表すか、または、基L1およびL2の一方がFを表し、他方がClを表す。式LYの化合物は、好ましくは、以下のサブ式から成る群より選択される:式中、R1は上で示される意味を有し、alkylは1~6個のC原子を有する直鎖状のアルキル基を表し、Oは酸素原子または単結合を表し、vは1~6の整数を表す。R1は、好ましくは、1~6個のC原子を有する直鎖状のアルキルまたは2~6個のC原子を有する直鎖状のアルケニル、特に、CH3、C2H5、n-C3H7、n-C4H9、n-C5H11、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。e以下の式から成る群より選択される1種類以上の化合物を追加的に含むLC媒体:式中、alkylはC1~6アルキルを表し、LxはHまたはFを表し、Xは、F、Cl、OCF3、OCHF2またはOCH=CF2を表す。XがFを表す式G1の化合物が特に好ましい。f以下の式から成る群より選択される1種類以上の化合物を追加的に含むLC媒体:式中、R5はR1に上で示される意味の1つを有し、alkylはC1~6アルキルを表し、dは0または1を表し、zおよびmは、それぞれ互いに独立に、1~6の整数を表す。これらの化合物においてR5は、特に好ましくは、C1~6-アルキルまたは-アルコキシまたはC2~6-アルケニルであり、dは、好ましくは、1である。本発明によるLC媒体は、好ましくは、上述の式の1種類以上の化合物を5重量以上の量で含む。g以下の式から成る群より選択される1種類以上のビフェニル化合物を追加的に含むLC媒体:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。LC混合物における式B1~B3のビフェニル類の割合は、好ましくは、少なくとも3重量、特に5重量以上である。式B2の化合物が特に好ましい。式B1~B3の化合物は、好ましくは、以下のサブ式から成る群より選択される:式中、alkylは、1~6個のC原子を有するアルキル基を表す。本発明による媒体は、特に好ましくは、式B1aおよび/またはB2cの1種類以上の化合物を含む。h以下の式の1種類以上のターフェニル化合物を追加的に含むLC媒体:式中、R5およびR6は、それぞれ互いに独立に、上でR1に示される意味の1つを有し、式中、L5は、FまたはCl、好ましくは、Fを表し、L6は、F、Cl、OCF3、CF3、CH3、CH2FまたはCHF2、好ましくは、Fを表す。式Tの化合物は、好ましくは、以下のサブ式から成る群より選択される:式中、Rは1~7個のC原子を有する直鎖状のアルキルまたはアルコキシ基を表し、Rは2~7個のC原子を有する直鎖状のアルケニル基を表し、Oは酸素原子または単結合を表し、mは1~6の整数を表す。Rは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。Rは、好ましくは、メチル、エチル、プロピル、ブチル、ペンチル、ヘキシル、メトキシ、エトキシ、プロポキシ、ブトキシまたはペントキシを表す。本発明によるLC媒体は、好ましくは、式Tおよびそれの好ましいサブ式のターフェニル類を、0.5~30重量、特には1~20重量の量で含む。式T1、T2、T3およびT21の化合物が特に好ましい。これらの化合物において、Rは、好ましくは、それぞれ1~5個のC原子を有するアルキル、更にアルコキシを表す。混合物のΔn値を0.1以上とする場合、本発明による混合物においてターフェニル類が好ましく用いられる。好ましい混合物は、2~20重量の1種類以上の式T好ましくは、化合物T1~T22の群より選択される。のターフェニル化合物類を含む。i以下の式から成る群より選択される1種類以上の化合物を追加的に含むLC媒体:式中、R1およびR2は、式LYに上で示される意味を有し、好ましくは、それぞれ互いに独立に、1~6個のC原子を有する直鎖状のアルキルまたは2~6個のC原子を有する直鎖状のアルケニルを表す。好ましい媒体は、式O1、O3およびO4より選択される1種類以上の化合物を含む。k以下の式の1種類以上の化合物を追加的に、好ましくは3重量より多く、特に5重量以上、非常に特に好ましくは5~30重量の量で含むLC媒体:式中、R9は、H、CH3、C2H5またはn-C3H7を表し、Fは任意成分としてのフッ素置換基を表し、qは1、2または3を表し、R7はR1に示される意味の1つを有する。式FIの特に好ましい化合物は、以下のサブ式から成る群より選択される:式中、R7は、好ましくは、直鎖状のアルキルを表し、R9は、CH3、C2H5またはn-C3H7を表す。式FI1、FI2およびFI3の化合物が特に好ましい。m以下の式から成る群より選択される1種類以上の化合物を追加的に含むLC媒体:式中、R8は式LYでR1に示される意味を有し、alkylは1~6個のC原子を有する直鎖状のアルキル基を表す。n例えば、以下の式から成る群より選択される化合物などのテトラヒドロナフチルまたはナフチル単位を含有する1種類以上の化合物を追加的に含むLC媒体:式中、R10およびR11は、それぞれ互いに独立に、式LYでR1に示される意味の1つを有し、好ましくは、1~6個のC原子を有する直鎖状のアルキルまたはアルコキシまたは2~6個のC原子を有する直鎖状のアルケニルを表し、Z1およびZ2は、それぞれ互いに独立に、-C2H4-、-CH=CH-、-CH24-、-CH23O-、-OCH23-、-CH=CH-CH2CH2-、-CH2CH2CH=CH-、-CH2O-、-OCH2-、-CO-O-、-O-CO-、-C2F4-、-CF=CF-、-CF=CH-、-CH=CF-、-CH2-または単結合を表す。o以下の式の1種類以上のジフルオロジベンゾクロマン類および/またはクロマン類を追加的に、好ましくは3~20重量の量、特に3~15重量の量で含むLC媒体:式中、R10およびR11は、それぞれ互いに独立に、式LYにおいてR1に上で示される意味を有し、cは、0または1を表す。式BCおよびCRの特に好ましい化合物は、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。1種類、2種類または3種類の式BC2の化合物を含む混合物が、非常に特に好ましい。p以下の式の1種類以上のフッ素化されたフェナントレン類および/またはジベンゾフラン類を追加的に含むLC媒体:式中、R11およびR12は、それぞれ互いに独立に、式LYにおいてR1に上で示される意味を有し、bは0または1を表し、LはFを表し、rは、1、2または3を表す。式PHおよびBFの特に好ましい化合物は、以下のサブ式から成る群より選択される:式中、RおよびR’は、それぞれ互いに独立に、1~7個のC原子を有する直鎖状のアルキルまたはアルコキシ基を表す。本発明による液晶混合物は、-1.5以下の誘電異方性Δεで、誘電的に負である。式IIIA、IIIB、IIIC、LY1~LY18、Y1~Y16、T1~T24、FI、VK1~VK4、N1~N10、BC、CR、PHおよびBFの化合物が、誘電的に負の成分として適切である。誘電的に負の化合物は、好ましくは、式IIIA、IIIBおよびIIICから選択される。LC媒体は、好ましくは、-1.5~-8.0、特には、-2.5~-6.0のΔεを有する。液晶混合物中における複屈折Δnの値は、一般的には、0.07および0.16の間、好ましくは、0.08および0.12の間である。重合前の20°Cにおける回転粘度γ1は、好ましくは、165mPas以下、特には、140mPas以下である。以下の略称を使用する:n、m、z:それぞれの場合において、互いに独立に、1、2、3、4、5または6本発明の好ましい実施形態において、本発明によるLC媒体は、表Aからの化合物から成る群より選択される1種類以上の化合物を含む。表Bに、本発明によるLC媒体に添加できる使用可能なキラルドーパントを示す。LC媒体は、任意成分として、0~10重量、特には0.01~5重量、特に好ましくは0.1~3重量のドーパント好ましくは、表Bからの化合物から成る群より選択される。を含む。表Cに、本発明によるLC媒体に添加できる使用可能な安定剤を示す。nは、ここで、1~12の整数、好ましくは、1、2、3、4、5、6、7または8を表し、末端メチル基は示されていない。LC媒体は、好ましくは0~10重量、特には1ppm~5重量、特に好ましくは1ppm~1重量の安定剤を含む。LC媒体は、好ましくは、表Cからの化合物から成る群より選択される1種類以上の安定剤を含む。表Dに、好ましくは、反応性化合物として、本発明によるLC媒体において使用できる例示化合物を示す。本発明の好ましい実施形態において、メソゲン媒体は、表Dからの化合物から成る群より選択される1種類以上の化合物を含む。本出願において、他に明らかに示さない限り、用語化合物compoundsまた、化合物1種類または多種類compoundsとも書く。は、1種類および多種類の両方の化合物を表す。反対に、定義により、これが可能であり、他に示されていない場合、用語化合物compoundは、一般に、多種類の化合物も包含する。LC媒体LCmediaおよびLC媒体LCmediumとの用語も同様である。用語成分は、それぞれの場合において、1種類または多種類の物質、化合物および/または粒子を包含する。加えて、以下の略称および記号を使用する:V0は20°Cにおける容量閾電圧Vであり、neは20°Cおよび589nmにおける異常光屈折率であり、n0は20°Cおよび589nmにおける常光屈折率であり、Δnは20°Cおよび589nmにおける光学的異方性であり、ε⊥は20°Cおよび1kHzにおけるダイレクターに垂直な誘電率であり、ε∥は20°Cおよび1kHzにおけるダイレクターに平行な誘電率であり、Δεは20°Cおよび1kHzにおける誘電異方性であり、cl.p.、TN,Iは透明点°Cであり、γ1は20°Cにおける回転粘度mPasであり、K1は20°Cにおけるスプレイsplay変形に対する弾性定数pNであり、K2は20°Cにおけるツイストtwist変形に対する弾性定数pNであり、K3は20°Cにおけるベンドbend変形に対する弾性定数pNである。他に明記しない限り、本出願において全ての濃度は重量パーセントで示されており、全ての固形分または液晶成分を含み、溶媒を含まない対応する混合物の全体に関する。全ての物理的特性はメルク液晶、液晶の物理的特性1997年11月、ドイツ国メルク社に従って決定されるか決定されたものであり、それぞれの場合で他に明らかに示さない限り、温度は20°Cが適用され、Δnは589nmで決定され、Δεは1kHzで決定される。本発明に対して用語閾電圧は、他に明らかに示さない限り、フレデリックス閾値としても既知の容量閾値V0に関する。例において、一般的に通常の通り、光学的閾値は、また、10相対コントラストV10に対するか、50相対コントラストに対する電圧値V50も示されることもある。所与の時間で所定の強度のUVA光通常、365nmを照射し、同時に電圧をディスプレイに印加通常、10V~30Vの交流、1kHzして、ディスプレイまたは試験用セル中で、重合性化合物を重合する。例において他に示さない限り、100mW/cm2の水銀蒸気ランプを使用し、320nm帯域通過フィルターが装着された標準的なUVメーターUshioUNIメーターを使用して強度を測定する。以下の例は、本発明を一切制限することを意図せず、本発明を説明する。しかしながら、物理的特性は、当業者に対して、どのような特性を達成でき、それらを、どの範囲まで改変できるかを明らかにする。よって、特に、好ましく達成できる種々の特性の組み合わせが、当業者に対して十分に規定される。本発明の実施形態および可変部の更なる組み合わせは、記載に従って、特許請求の範囲からも分かる。用いられる化合物は、商業的に入手できない場合、標準的な実験室的手法によって合成する。LC媒体は、ドイツ国メルク社より得る。PSS-1[3-2-アミノエチルアミノ]プロピル-ヘプタイソブチル-置換PSS;CAS登録番号444315-16-6はアルドリッチ社より購入する。PSS-1~PSS-9およびRM-1の構造は、前述において与えられる。<例1>表1に従って、重合性化合物RM-1、0.3重量およびジアミン化合物PSS-10.25重量をVAタイプΔε<0のネマチックLC媒体に添加し、均質化する。プレ配向層を有さない試験用セルにける使用:結果として生じる混合物を、試験用セルポリイミド配向層なし、層厚dは約5.2μm、両側をITOコーティング、パッシベーション層なしに導入する。LC媒体は、基板表面に対して、自発的なホメオトロピック垂直配向を有する。セルに電圧を印加せずに、6分間、強度100mW/cm2のUV光を照射する。これにより、モノマー化合物の重合が起こる。この配向は、70°Cまで安定に保たれる。0および50Vの間の電圧を印加することによにより、温度安定範囲において、可逆的にセルをスイッチできる。電気光学的測定の結果を、表2において比較例1および2と比較する。<比較例1>表1に従って、先に使用したジアミン化合物PSS-10.25重量のみを、VAタイプのネマチックLC媒体に添加し、均質化する。プレ配向層を有さない試験用セルにける使用:結果として生じる混合物を、試験用セルポリイミド配向層なし、層厚dは約5.2μm、両側をITOコーティング、パッシベーション層なしに導入する。LC媒体は、基板表面に対して、自発的なホメオトロピック垂直配向を有する。室温において観察されるホメオトロピックなプレ配向は、約45°C以上の温度より消失する。平面配向が観察される。電気光学的測定の結果を、表2において比較する。<比較例2>表1に従って、先に使用した重合性化合物RM-1、0.3重量のみを、VAタイプのネマチックLC媒体に添加し、均質化する。VAポリイミドを有する試験用セルにける使用:結果として生じる混合物を、試験用セル逆平行にラビングされたVAポリイミド配向層、層厚dは約4μmに導入する。セルに電圧を印加せずに、6分間、強度100mW/cm2のUV光を照射する。これにより、モノマー化合物の重合が起こる。電気光学的測定の結果を、表2において比較する。<例2>表1に従って、重合性化合物RM-1、0.3重量およびジオール化合物PSS-31.0重量をVAタイプΔε<0のネマチックLC媒体に添加し、均質化する。自発的なホメオトロピック配向が約30°Cまで安定で、40および60°Cの間で平面配向に完全に転化する。例1に類似して、セル内で混合物を重合する。安定化された混合物は、50°Cよりも高温までホメオトロピック配向を有する。<例3~8>以下の化合物を成分Nとして用い、例2に類似してLC媒体を重合する表3。"